(57)【要約】【課題】柔軟性、加工性を損なうことなく、耐熱性を向上させた記録紙用支持体を得る。【解決手段】原紙１１の上にＰＥ層１２，ＰＥＴ層１４を積層する。耐水性はＰＥ層１２により得られる。ＰＥＴ層１４は、支持体１０に耐熱性を付与するため、その厚さＴを５μｍ以下と薄くでき、支持体１０は、柔軟性及び加工性に優れている。ＰＥＴ層１４のみに白色顔料１５を含有させることで、少ない量で白色顔料１５の密度を上げることができ、支持体１０の白色度が向上する。【選択図】        図１
2004243631.tif 000002
【特許請求の範囲】
【請求項１】
基材と、前記基材上に設けられた耐水性を有する第１層とを含む記録紙用支持体において、
前記第１層上に耐熱性の薄膜からなる第２層を有することを特徴とする記録紙用支持体。
【請求項２】
前記第１層がポリエチレン，前記第２層がポリエチレンテレフタレートを主成分として形成されたものであって、前記第２層の厚さが、５μｍ以下であることを特徴とする請求項１記載の記録紙用支持体。
【請求項３】
前記第２層に白色顔料を含むことを特徴とする請求項１または２記載の記録紙用支持体。
【発明の詳細な説明】
【０００１】
【発明の属する技術分野】
本発明は、記録紙用支持体に関するものである。
【０００２】
【従来の技術】
記録紙用支持体（以下、支持体と称する）として用いられるＷＰ紙は、原紙層の両面にポリエチレンなどのラミネート層（ＰＥ層）を設けて耐水性を持たせている。このＷＰ紙は感熱紙の支持体としても使われているが、サーマルヘッドで加熱発色させるため、耐熱性が必要とされる。発色層が三層あるカラー感熱紙の場合、下層の発色層ほど必要なエネルギーが高いため、単色の感熱紙よりも大きなエネルギーが加えられるので、ＰＥ層の耐熱性が低いことが問題となっていた。
【０００３】
そこで、耐熱性を高めるために、原紙の一方の面にＰＥ層の代わりにポリエチレンテレフタレート（以下、ＰＥＴと称する）をラミネート層（ＰＥＴ層）として設けるものがある（例えば、特許文献１）。この場合には、破棄するときに容易に引き裂くことができるようにＰＥＴ層を形成するＰＥＴの密度を低くしている。
【０００４】
【特許文献１】
特開平５−２４１２７３号公報  （第２頁）
【０００５】
【発明が解決しようとする課題】
しかしながら、耐水性を持たせるためにＰＥＴ層の厚さを５０μｍ以上とすると、そのＰＥＴ層に割れなどが生じやすくなったり、柔軟性，加工性が悪いという問題があった。また、支持体の白色度を上げるために、ラミネート層に酸化チタンなどの白色顔料を入れる場合があるが、ラミネート層内に均等に白色顔料を分散させて、高い白色度を達成するためには、多量の白色顔料を入れる必要があった。
【０００６】
本発明は、記録紙用支持体の耐熱性を上げるとともに、柔軟性、加工性を損なわないことを目的としている。また、他の目的は、充填される白色顔料の使用量を減少し、効率的に記録紙用支持体の白色度を上げることである。
【０００７】
【課題を解決するための手段】
本発明の記録紙用支持体は、基材と、前記基材上に設けられた耐水性を有する第１層とを含む記録紙用支持体において、前記第１層上に耐熱性の薄膜からなる第２層を有する。また、前記第１層がポリエチレン，前記第２層がポリエチレンテレフタレートを主成分として形成されたものであって、前記第２層の厚さが、５μｍ以下であることが好ましい。さらに、前記第２層に白色顔料を含むことが好ましい。
【０００８】
【発明の実施の形態】
本発明に係る支持体１０を図１に示す。支持体１０の基材である原紙１１の種類は特に限定されるものではない。例えば、植物繊維などを原料に用いたものなどが挙げられる。原紙１１の両面に耐水性を有するＰＥ層１２，１３が数十μｍの厚さで積層されている。通常これは、ＷＰ紙やＲＣ紙と称されている。なお、本発明では、ＰＥ層に限定されず、ポリエチレンのように耐水性を有し、柔軟性，加工性が優れた材料から層が形成されていれば良い。
【０００９】
ラミネート層として一方のＰＥ層（第１層）１２上に耐熱性を有するＰＥＴ層（第２層）１４が形成されている。ＰＥＴ層１４の厚さＴは、支持体１０に耐熱性を付与すると共に引き裂き易くするために、５μｍ以下とすることが好ましい。このように、原紙１１上に耐水性を有し引き裂きやすいＰＥ層１２を設け、そのＰＥ層１２の上に耐熱性を有するＰＥＴ層を設けることで、支持体１０は、容易に引き裂くことができ、耐熱性にも優れている。また、２層以上に積層したラミネート層を設けることで、ＰＥＴ層を単独で形成するよりも、厚さの選択幅が広くなり、また、加工性も良くなる。
【００１０】
また、ＰＥＴ層１４には、支持体１０の白色度を上げるために、白色顔料１５を充填することが好ましい。白色顔料１５は、特に限定されるものではないが、具体的には、硫酸バリウム、二酸化チタン、酸化亜鉛、硫化亜鉛などが挙げられる。このときに、最上層にある薄いＰＥＴ層１４のみに白色顔料１５を充填させることにより、少量の白色顔料で効率的に支持体１０の白色度を上げることができる。
【００１１】
次に、本発明に係る支持体の製造方法の例を図面を用いて説明する。図２では、溶融押出法によりＰＥ層及びＰＥＴ層を積層させる方法を示す。長尺帯状のベース２０が図示しない搬送装置により連続走行している。ベース２０の表面に溶融押出機（図示しない）から溶融したＰＥを押し出してＰＥ層２２を形成する。このＰＥ層２２は、ローラ２３により面状を調整する。さらに、溶融押出機（図示しない）から溶融したＰＥＴを押し出してＰＥＴ層２５を形成する。このＰＥＴ層２５もローラ２６により面状を調整する。このように連続してＰＥ及びＰＥＴを押し出して積層させることにより本発明の支持体２７が得られる。なお、ベース２０は原紙のみのものや、予めＰＥ層を両面に形成したものなどを用いても良いし、また、層非形成面２０ａ側には、予めＰＥ層が形成されているものを用いても良い。さらに、ＰＥ層２２及びＰＥＴ層２５を形成する際に、図示しない溶融押出機を用いて層非形成面２０ａ側にＰＥ層を形成しても良い。溶融させたＰＥＴ中には、前述した白色顔料が予め分散しているものを用いることが特に好ましい。
【００１２】
さらに、図３を用いて本発明の支持体の他の製造方法について説明する。ＷＰ紙３０が図示しない搬送装置により連続走行している。このＷＰ紙３０上にＰＥＴロール３１から引き出されたＰＥＴフイルム３１ａを合わせて、これらを加熱ローラ対３３を用いて、ラミネート加工する。なお、ＰＥＴロール３１中のＰＥＴにも予め前記白色顔料が分散しているものを用いる。
【００１３】
本発明の支持体は、耐熱性に優れ、柔軟性及び加工性にも優れているため、特に感熱記録紙用支持体として好ましく用いることができるが、この他に印画紙用や他の記録形式用の支持体として用いてもよい。また、レーザー光などで走査露光した後に、加熱発色させる記録紙用支持体にも好ましく用いられる。
【００１４】
【発明の効果】
本発明の記録紙用支持体は、基材と、前記基材上に設けられた耐水性を有する第１層とを含む記録紙用支持体において、前記第１層上に耐熱性の薄膜からなる第２層を形成したから、耐熱性の高い記録紙用支持体となる。また、前記第１層がポリエチレン，前記第２層がポリエチレンテレフタレートを主成分として形成されたものであるので、耐水性はＰＥ層により付与されているので、ＰＥＴ層の厚さを５μｍ以下と薄くすることができる。このように、ラミネート層の大部分がＰＥ層から形成されているので、柔軟性、加工性にも優れている。さらに、薄膜からなる第２層であるＰＥＴ層に白色顔料が含まれているので、少ない分量で白色顔料の密度を上げることができ、効率良く記録紙用支持体の白色度を上げることができる。
【図面の簡単な説明】
【図１】本発明の記録紙用支持体の要部断面図である。
【図２】本発明の記録紙用支持体の製造方法を説明するための図である。
【図３】本発明の記録紙用支持体の他の実施形態の製造方法を説明するための図である。
【符号の説明】
１０  記録紙用支持体
１２  ＰＥ層
１４  ＰＥＴ層
１５  白色顔料
Ｔ  ＰＥＴ層の厚さ
【図１】
2004243631.tif 000003
【図２】
2004243631.tif 000004
【図３】
2004243631.tif 000005